(57)【要約】  放射性廃棄物処分場用セメント系材料は、ベースセメントと、多孔質かつ非晶質のシリカ粉末とを備える。セメント系材料全体に対するシリカ粉末の量は、質量基準で、３５％〜６５％の範囲内にある。
2017022345.tif 000002
【特許請求の範囲】
【請求項１】
放射性廃棄物処分場用セメント系材料において、
ベースセメントと、多孔質かつ非晶質のシリカ粉末とを備え、
セメント系材料全体に対する前記シリカ粉末の量は、質量基準で、３５％〜６５％の範囲内にある、放射性廃棄物処分場用セメント系材料。
【請求項２】
前記シリカ粉末は、アルカリ成分を含む酸化物を含有し、
前記シリカ粉末中のアルカリ成分を含む酸化物の合計含有量が、前記シリカ粉末全体に対して質量基準で、４．１％以下である、請求項１に記載の放射性廃棄物処分場用セメント系材料。
【請求項３】
前記シリカ粉末のシリカ純度が、質量基準で９３％以上である、請求項１または２に記載の放射性廃棄物処分場用セメント系材料。
【請求項４】
前記シリカ粉末は、植物性素材の焼成灰を粉砕したものである、請求項１〜３のいずれかに記載の放射性廃棄物処分場用セメント系材料。
【請求項５】
前記シリカ粉末は、植物性素材を酸溶液中に浸漬した後に焼成した灰である、請求項１〜４のいずれかに記載の放射性廃棄物処分場用セメント系材料。
【請求項６】
前記植物性素材は籾殻である、請求項４または５に記載の放射性廃棄物処分場用セメント系材料。
【請求項７】
前記アルカリ成分を含む酸化物は、酸化ナトリウム、酸化カリウム、酸化カルシウム及び酸化マグネシウムからなる群から選ばれた１または２以上の酸化物である、請求項２に記載の放射性廃棄物処分場用セメント系材料。
【請求項８】
前記シリカ粉末の平均粒径が３μｍ〜７μｍの範囲内にあり、
前記シリカ粉末の粒度分布において、前記シリカ粉末全体に対して、粒径が１０μｍを超える量が１５％以下であり、粒径が１μｍ未満の量が６％以下である、請求項１〜７のいずれかに記載の放射性廃棄物処分場用セメント系材料。
【請求項９】
前記セメント系材料は、放射性廃棄物処分場用グラウト材料である、請求項８に記載の放射性廃棄物処分場用セメント系材料。
【請求項１０】
前記ベースセメントおよび前記シリカ粉末を混合したグラウト材料粉末の平均粒径が３μｍ〜７μｍの範囲内にあり、
前記グラウト材料粉末の粒度分布において、前記グラウト材料全体に対して、粒径が１０μｍを超える量が１５％以下であり、粒径が１μｍ未満の量が６％以下である、請求項９に記載の放射性廃棄物処分場用セメント系材料。
【発明の詳細な説明】
【技術分野】
【０００１】
この発明は、放射性廃棄物処分場を構成する構造物の材料となるセメント系材料、および放射性廃棄物処分場の地盤改良のために地盤中に注入されるグラウト材料に関するものである。
【背景技術】
【０００２】
高レベル放射性廃棄物は、地下３５０メートル以上の深地層に構築された放射性廃棄物処分場に埋設され、少なくとも数万年の安全性を担保する必要がある。また、低レベル放射性廃棄物は、地下５０〜１００ｍのコンクリートピット等に埋設され、数百年間に亘り管理される。【０００３】
放射性廃棄物処分場を構築する場合、まず、地下３５０ｍ以上の深地層の岩盤の亀裂にグラウト材を注入し、止水と同時に岩盤を安定させる。次に、安定させた深地層に１００ｋｍを超える長さの坑道を掘削し、数メートル間隔で縦坑を掘って高レベル放射性廃棄物を封入したカプセルを縦坑内に埋設する。【０００４】
坑道の周囲は支保コンクリート等で固められ、カプセルを埋設した縦坑はベントナイトによって封止される。こうして、高レベル放射性廃棄物を封入したカプセルをベントナイト（人工バリア）および岩盤（天然バリア）によって包囲し、地下水が汚染されることを防止している。【０００５】
グラウトや支保コンクリート等の緻密化のために、原料セメントに混和材としてのシリカ粉末（二酸化ケイ素）を添加することが一般的に行われている。セメント中のシリカは、水和反応で生成される水酸化カルシウムと反応（ポゾラン反応）し、セメント硬化体を緻密化する。【０００６】
放射性廃棄物処分場用のセメント系材料またはグラウト材料を開示している先行技術文献として、特開２０００−６５９９２号公報（特許文献１）、特開２００３−２９０７３４号公報（特許文献２）、特開２０１１−５９０４４号公報（特許文献３）、特開２０１１−１９６８０６号公報（特許文献４）および特開２０１２−２２４６９４号公報（特許文献５）がある。【０００７】
特許文献１（特開２０００−６５９９２号公報）に開示されたセメント系材料は、フライアッシュやシリカヒュームなどのシリカ質混和材を含む。特許文献２（特開２００３−２９０７３４号公報）は、ベントナイト系材料層とセメント系材料層とが接する境界部にシリカ系材料からなる緩衝層を介在させることを教示している。シリカ系材料からなる緩衝層は、シリカヒューム、フライアッシュ、鉄精錬スラグ、非鉄精錬スラグ等から選ばれる粉末を用いて構成されている。【０００８】
特許文献３（特開２０１１−５９０４４号公報）は、球状シリカ微粉と消石灰微粉を含有する注入材を開示している。球状シリカは、高温気流中でシリカ質材料を溶融することで得られるシリカの球状体である。特許文献４（特開２０１１−１９６８０６号公報）に開示された注入材も、高温気流中でシリカ質材料を溶融することで得られるシリカの球状体を含む。特許文献５（特開２０１２−２２４６９４号公報）は、Ｎａ型ベントナイトを主体とした止水性充填材であって、ベントナイトにポゾラン物質を内割りで３０重量％以下混和してなる。ポゾラン物質は、フライアッシュまたはシリカヒュームである。【０００９】
上記の特許文献に見られるように、従来、放射性廃棄物処分場を構築するセメント系材料やグラウト材に含有するシリカ粉末の原料は、典型的には、フライアッシュ、シリカヒューム等である。フライアッシュは、火力発電所で石炭燃焼ガスと共に吹き上げられる球状微粒子であり、シリカヒュームは、電気炉において、金属シリコンやフェロシリコンを精錬する際の排ガスに含まれる球状の微粒子である。【００１０】
放射性廃棄物処分場とは関連性の無い分野ではあるが、籾殻等の植物性素材の焼成灰をセメント混和材として利用することが試みられている。特許第４５２４７２１号公報（特許文献６）は、産業廃棄物である籾殻灰を多量に含有しながら圧縮強度の大きいセメント組成物を開示している。特開平５−１９４００７号公報（特許文献７）は、籾殻を原料とする非晶質シリカ微粉末を混入したコンクリート製品を開示している。
【先行技術文献】
【特許文献】
【００１１】
【特許文献１】特開２０００−６５９９２号公報
【特許文献２】特開２００３−２９０７３４号公報
【特許文献３】特開２０１１−５９０４４号公報
【特許文献４】特開２０１１−１９６８０６号公報
【特許文献５】特開２０１２−２２４６９４号公報
【特許文献６】特許第４５２４７２１号公報
【特許文献７】特開平５−１９４００７号公報
【発明の概要】
【発明が解決しようとする課題】
【００１２】
高レベル放射性廃棄物の地層処分場において、セメントのようなアルカリ材料はベントナイトバリアの機能損失や、岩盤の変質を起こすことが懸念されている。そのため、放射性廃棄物処分場の構成材料の要求特性として、ｐＨ１１未満の低アルカリ性が求められている。【００１３】
低アルカリ性の確保は活性の高いシリカ質材料と、セメントの水和で生成する水酸化カルシウムとを反応させることが有効であり、従来の放射性廃棄物処分場用のセメント系材料やグラウト材料には、ポゾラン物質であるシリカヒュームやフライアッシュなどが利用されている。しかしながら、シリカヒュームやフライアッシュを含む材料は、ｐＨが低下するまでに時間を要し、初期強度発現性に劣ることが課題である。【００１４】
籾殻等の植物性素材の焼成灰から特定のプロセスを経て抽出したシリカ粉末は、多孔質で、かつ非晶質（アモルファス）構造であるため、水酸化カルシウムとの反応性も良く、高い反応活性を有する。ゆえに、ポゾラン反応の進行には、非晶質で多孔質構造を有する植物性素材由来のシリカ粉末がより適していると考えられる。【００１５】
本願発明者らは、放射性廃棄物処分場のセメント系材料やグラウト材料に含まれるシリカとして、植物性素材由来のシリカ粉末が適するものかどうかについて、検討を行った。【００１６】
本願発明の目的は、硬化後早期にｐＨが低下し、初期強度特性に優れた放射性廃棄物処分場用セメント系材料を提供することである。【００１７】
本願発明の他の目的は、硬化後早期にｐＨが低下し、初期強度特性に優れ、なおかつ微小な地盤の粒子間隙、岩盤の亀裂に浸透注入することができる放射性廃棄物処分場用グラウト材料を提供することである。
【課題を解決するための手段】
【００１８】
本発明に従った放射性廃棄物処分場用セメント系材料は、ベースセメントと、多孔質かつ非晶質のシリカ粉末とを備える。セメント系材料全体に対するシリカ粉末の量は、質量基準で、３５％〜６５％の範囲内にある。【００１９】
好ましくは、シリカ粉末は、アルカリ成分を含む酸化物を含有し、このアルカリ成分を含む酸化物の合計含有量は、シリカ粉末全体に対して質量基準で、４．１％以下である。好ましくは、この合計含有量は３．０％以下、より好ましくは２．０％以下、さらに好ましくは１．６％以下である。【００２０】
好ましくは、シリカ粉末のシリカ純度は、質量基準で９３％以上である。【００２１】
シリカ粉末中のアルカリ成分の合計含有量をより少なくするために、シリカ粉末は、好ましくは、植物性素材を酸溶液中または温水中に浸漬してアルカリ成分の量を減少させ、その後に焼成して得られる灰である。植物性素材は、籾殻、稲わら、米ぬか、麦わら、樹皮、バガス、トウモロコシ、サトウキビ、サツマイモ、大豆、落花生、キャッサバ、ユーカリ、シダ、パイナップル等から選ばれるが、好ましくは籾殻である。【００２２】
アルカリ成分を含む酸化物は、酸化ナトリウム、酸化カリウム、酸化カルシウム及び酸化マグネシウムからなる群から選ばれた１または２以上の酸化物である。【００２３】
好ましくは、シリカ粉末の平均粒径が３μｍ〜７μｍの範囲内にある。また、シリカ粉末の粒度分布において、シリカ粉末全体に対して、粒径が１０μｍを超える量が１５％以下であり、粒径が１μｍ未満の量が６％以下である。このようなシリカ粉末の平均粒径及び粒度分布となっているセメント系材料は、放射性廃棄物処分場のグラウト材料に適している。【００２４】
グラウト材料の場合、ベースセメントの粉末についても同様に、好ましくは、その平均粒径が３μｍ〜７μｍの範囲内にあり、その粒度分布において、ベースセメント全体に対して、粒径が１０μｍを超える量が１５％以下であり、粒径が１μｍ未満の量が６％以下である。
【発明の効果】
【００２５】
本発明に従った放射性廃棄物処分場用セメント系材料によれば、硬化後早期にｐＨが低下し、初期強度発現性に優れたものとなる。【００２６】
本発明に従った放射性廃棄物処分場用グラウト材料によれば、硬化後早期にｐＨが低下し、初期強度発現性に優れると共に、地盤の微小粒子間隙や岩盤の亀裂への浸透注入性に優れたものとなる。
【図面の簡単な説明】
【００２７】
【図１】籾殻焼成灰からなるシリカ粉末中のアルカリ成分を含む酸化物の合計含有量と、このシリカ粉末を含むセメント系材料の硬化体の材齢１４日後のｐＨとの関係を示す図である。
【発明を実施するための形態】
【００２８】
＊＊［本発明のセメント系材料の特徴］＊＊
本発明の放射性廃棄物処分場用セメント系材料は、以下の特徴を有する。
【００２９】
ａ）ベースセメントと、多孔質かつ非晶質のシリカ粉末とを備えること。
【００３０】
ｂ）セメント系材料全体に対するシリカ粉末の量は、質量基準で、３５％〜６５％の範囲内にあること。
【００３１】
上記の特徴を備えることにより、セメント系材料の硬化後に早期にｐＨが低下し、初期強度発現性に優れるという効果が奏される。この点については、後に、各種実験結果を通して詳述する。
【００３２】
＊＊［本発明のグラウト材料の特徴］＊＊
本発明の放射性廃棄物処分場用グラウト材料は、上記のａ）及びｂ）の特徴に加えて、下記のｃ）およびｄ）の特徴を有し、より好ましくは、さらに下記のｅ）およびｆ）の特徴を有する。
【００３３】
ｃ）シリカ粉末の平均粒径が３μｍ〜７μｍの範囲内にあること。
【００３４】
ｄ）シリカ粉末の粒度分布において、シリカ粉末全体に対して、粒径が１０μｍを超える量が１５％以下であり、粒径が１μｍ未満の量が６％以下であること。
【００３５】
ｅ）ベースセメントおよびシリカ粉末を混合したグラウト材料粉末の平均粒径が３μｍ〜７μｍの範囲内にあること。
【００３６】
ｆ）グラウト材料粉末の粒度分布において、グラウト材料全体に対して、粒径が１０μｍを超える量が１５％以下であり、粒径が１μｍ未満の量が６％以下であること。
【００３７】
上記の特徴を備えることにより、グラウト材料の硬化後に早期にｐＨが低下し、初期強度発現性に優れるという効果が奏されると共に、地盤の微小粒子間隙や岩盤の亀裂への浸透注入性に優れるという効果も奏される。この点については、後に、各種実験結果を通して詳述する。
【００３８】
なお、上記の特徴ｃ）、ｄ）ｅ）およびｆ）は、特にグラウト材料に適したものであるが、セメント系材料が上記の特徴を備えるものであってもよい。
【００３９】
＊＊［準備したベースセメントの種類］＊＊
本願発明者らは、各種の実験をするにあたり、表１に示す４種のベースセメントを準備した。種別記号Ｃ１のベースセメントは、ポルトランドセメントクリンカーと石膏とを含むものである。種別記号Ｃ２，Ｃ３，Ｃ４のベースセメントは、ポルトランドセメントクリンカーと、高炉スラグと、石膏とを含むものである。４種のベースセメントの粒径分布は、若干異なっている。ポルトランドセメントクリンカーは、日鉄住金セメント社製の中庸熱クリンカーである。高炉スラグは、日鉄住金セメント社製の高炉スラグ微粉末である。石膏は、タイ無水石膏である。
【００４０】
【表１】
2017022345.tif 000003
【００４１】
＊＊［準備したシリカ粉末の種類］＊＊
本願発明者らは、表２に示すシリカ粉末を準備した。準備したシリカ粉末の種類は、大きく分けて、植物性廃棄物の代表としての籾殻を焼成した灰（種別記号：ＨＳ１，ＨＳ２，ＨＳ３，ＬＳ１，ＬＳ２，ＳＳ）と、フライアッシュ（種別記号：ＦＡ）と、シリカヒューム（種別記号：ＳｉＦ）と、硅砂（種別記号：ＱＳ）である。
【００４２】
【表２】
2017022345.tif 000004
【００４３】
種別記号ＨＳ１，ＨＳ２，ＨＳ３は、いずれも、籾殻を５％濃度のクエン酸中に浸漬してアルカリ成分等の不純物を減少させた後に、大気中で３００℃以上１１００℃以下の温度で焼成したクエン酸処理籾殻焼成灰である。酸溶液としては、クエン酸に限定されず、籾殻等の植物性素材中のアルカリ成分を減少させるものであれば使用可能である。酸濃度を変えたり、浸漬時間を変えたり、酸溶液の温度を変えたりすることにより、アルカリ成分除去量を制御することができる。種別記号ＨＳ１，ＨＳ２，ＨＳ３で表したクエン酸処理籾殻焼成灰は、いずれも、多孔質かつ非晶質であり、ＳｉＯ２純度が９５．４％であり、アルカリ成分を含む酸化物（酸化ナトリウム、酸化カリウム、酸化カルシウム、酸化マグネシウム）の合計含有量（Ｎａ２Ｏ＋Ｋ２Ｏ＋ＣａＯ＋ＭｇＯ）が０．８％である。
【００４４】
３種類のクエン酸処理籾殻焼成灰ＨＳ１，ＨＳ２，ＨＳ３は、それぞれ、焼成後に粉砕して分級し、所定の粒度分布になるようにした。測定した粒径は、平均粒径、並びに粒度分布において粒径が１０μｍを超える量、および粒径が１μｍ未満の量である。粒度分布は、レーザ回折式粒度分布測定機（日機装製ＭＴ−３０００ＩＩ）により測定した。
【００４５】
種別記号ＬＳ１、ＬＳ２は、籾殻を、酸溶液中に浸漬することなく、大気中で３００℃以上１１００℃以下の温度で焼成した酸処理なし籾殻焼成灰であり、多孔質かつ非晶質である。酸処理をしていないため、アルカリ成分を含む酸化物の合計含有量が２．４％及び４．１％とやや高めになっている。また、ＳｉＯ２純度は９３．８％及び９３．７％であり、クエン酸処理したものと比較すると、純度が低くなっている。焼成後に粉砕して分級し、所定の粒度分布になるようにしている。
【００４６】
種別記号ＳＳは、籾殻焼成灰を粉砕後に、１７００℃以上の温度の火炎中で溶融球状化処理した火炎球状化処理籾殻焼成灰である、火炎球状化処理をしているため、シリカ粉末は、非晶質であるが、非多孔質である。アルカリ成分を含む酸化物の合計含有量は１．６％である。球状化処理後に分級して、所定の粒度分布になるようにしている。
【００４７】
種別記号ＦＡはフライアッシュ（ＪＩＳ  ＩＩ種灰、北電興業社製）であり、非多孔質で非晶質である。シリカ純度は６４．１％と低く、また、アルカリ成分を含む酸化物の合計含有量は４．１％であり、籾殻焼成灰に比べて高い値となっている。また、平均粒径が８．５μｍであり、籾殻焼成灰に比べて高い値となっている。
【００４８】
種別記号ＳｉＦはシリカヒューム（ＳＦ−ＡＮ、巴工業社製）であり、非多孔質で非晶質である。アルカリ成分を含む酸化物の合計含有量は０．１％であり、籾殻焼成灰に比べて、非常に小さい値となっている。平均粒径が１．８μｍであり、籾殻焼成灰ＨＳ１，ＨＳ２に比べて小さい値となっている。
【００４９】
種別記号ＱＳは硅砂（東北硅砂９号）を粉砕・分級した粉体であり、非多孔質かつ結晶質である。また、アルカリ成分を含む酸化物の合計含有量は３．７％であり、籾殻焼成灰に比べて高い値となっている。
【００５０】
表２において、薄墨を施した部分の数値は好ましい範囲又は条件から外れるものである。同様に、以下に記載する表３〜表１１においても、好ましい範囲又は条件から外れる数値等に薄墨を施している。
【００５１】
＊＊［クエン酸処理籾殻焼成灰の含有量の変化と特性との関係］＊＊
種別ＨＳ１のクエン酸処理籾殻焼成灰に関して、セメント系材料全体に対するシリカ粉末の含有量（シリカ置換率）を０％、２０％、３０％、４０％、５０％、６０％、７０％、８０％に変えて、セメント系材料またはグラウト材料の硬化状況、ｐＨおよび浸透性を調べた。その結果を表３に示す。
【００５２】
【表３】
2017022345.tif 000005
【００５３】
ｐＨの測定は、以下のようにして行った。水セメント比１００％、分散剤（日鉄住金セメント社製ＭＬ−３０００）添加量１％の懸濁液を作製し、懸濁液が分離しないよう振とうさせながら２０℃の試験室で２４時間養生した後、５０℃水中で１４日間養生した。次に、養生後の硬化体を粉砕し、固液比１：５のイオン交換水内で７２時間振とう後、ｐＨを測定した。
【００５４】
浸透性の試験は、以下のようにして行った。セメントおよびシリカ質材料からなる混合セメントの質量に対して２％の分散剤（日鉄住金セメント社製ＭＬ−３０００）を含む水溶液に混合セメントを投入し、６０００ｒｐｍで３分間撹拌混合し、水セメント比４００％の懸濁液を作製した。次に、直径５５ｍｍのアクリルパイプを加工して作成した試験装置に間隙率が４５％になるように豊浦硅砂（山口県豊浦産）を計量し、アクリルパイプに投入して１５ｃｍの飽和砂層を作成した。上部より、作製した懸濁液を５００ｍｌ投入し、同時に下部コックを開放して懸濁液を浸透させ、懸濁液が浸透した砂層の長さを測定した。
【００５５】
使用したクエン酸処理籾殻焼成灰ＨＳ１のアルカリ成分を含む酸化物の合計含有量は０．８％であり、平均粒径が４．３μｍ、粒度分布において粒径が１０μｍを超える量が１．３％、粒径が１μｍ未満の量が０．２％である。
【００５６】
表３の結果から、以下の点を読み取ることができる。
【００５７】
ａ）シリカ置換率（シリカの含有量）が７０％以上になるとセメント系材料またはグラウト材料は硬化しないこと。
【００５８】
ｂ）シリカ置換率が３０％以下になると、ｐＨの値が１１を超えること。
【００５９】
ｃ）シリカ置換率が４０％〜６０％であれば、ｐＨの値が１０．３〜１０．５になっていること。
【００６０】
ｄ）シリカ置換率が６０％以上になると浸透性が劣るようになること。
【００６１】
上記の点から、アルカリ成分を含む酸化物の合計含有量が０．８％である籾殻焼成灰を用いて低アルカリ（ｐＨ１１未満）のセメント系材料を得るには、シリカ置換率を３５％〜６５％にすることが必要と思われる。
【００６２】
また、適正な粒度分布となるように調整したクエン酸処理籾殻焼成灰ＨＳ１であっても、シリカ置換率が６０％以上になると浸透性が劣るようになるので、低アルカリ性（ｐＨ１１未満）で浸透性の良いグラウト材料を得るには、シリカ置換率を３５％〜５５％にすることが好ましい。
【００６３】
＊＊［酸処理なし籾殻焼成灰の含有量の変化と特性との関係］＊＊
種別ＬＳ１の酸処理なし籾殻焼成灰に関して、セメント系材料全体に対するシリカ粉末の含有量（シリカ置換率）を０％、２０％、３０％、４０％、５０％、６０％、７０％、８０％に変えて、セメント系材料またはグラウト材料の硬化状況、ｐＨおよび浸透性を調べた。その結果を表４に示す。
【００６４】
【表４】
2017022345.tif 000006
【００６５】
使用した酸処理なし籾殻焼成灰ＬＳ１のアルカリ成分を含む酸化物の合計含有量は２．４％であり、平均粒径が４．３μｍ、粒度分布において粒径が１０μｍを超える量が１．８％、粒径が１μｍ未満の量が０．２％である。
【００６６】
表４の結果から、以下の点を読み取ることができる。
【００６７】
ａ）ベースセメントがＣ４の場合、シリカ置換率（シリカの含有量）がどの範囲であっても、ｐＨの値が１１以上になること。
【００６８】
ｂ）しかしながら、ベースセメントがＣ４の場合、シリカ置換率が４０％以上であれば、ｐＨの値を１１．３以下にできること。
【００６９】
ｃ）ベースセメントがＣ１の場合、シリカ置換率が５０％以上であれば、ｐＨの値を１１以下にできること。
【００７０】
ｄ）シリカ置換率が６０％以上になると浸透性が劣るようになること。
【００７１】
上記の点から、ベースセメントがＣ４の場合、アルカリ成分を含む酸化物の合計含有量が２．４％である酸処理なし籾殻焼成灰を用いたセメント系材料では、シリカ置換率が３０％以下であれば低アルカリ性にすることは困難であるが、シリカ置換率が４０％以上であればｐＨ１１．３以下の低アルカリ性にすることが可能と思われる。ベースセメントがＣ１の場合、シリカ置換率が５０％以上であれば、ｐＨ１１以下の低アルカリ性にすることが可能と思われる。
【００７２】
＊＊［火炎球状化処理籾殻焼成灰の含有量の変化と特性との関係］＊＊
種別ＳＳの火炎球状化処理籾殻焼成灰に関して、セメント系材料全体に対するシリカ粉末の含有量（シリカ置換率）を０％、２０％、３０％、４０％、５０％、６０％、７０％、８０％に変えて、セメント系材料またはグラウト材料の硬化状況、ｐＨおよび浸透性を調べた。その結果を表５に示す。
【００７３】
【表５】
2017022345.tif 000007
【００７４】
使用した火炎球状化処理籾殻焼成灰ＳＳのアルカリ成分を含む酸化物の合計含有量は１．６％であり、平均粒径が４．１μｍ、粒度分布において粒径が１０μｍを超える量が１．０％、粒径が１μｍ未満の量が０％である。
【００７５】
表５の結果から、以下の点を読み取ることができる。
【００７６】
ａ）シリカ置換率（シリカの含有量）がどの範囲であっても、ｐＨの値が１１を超えること。
【００７７】
ｂ）酸処理なし籾殻焼成灰ＬＳ（アルカリ成分を含む酸化物の合計含有量が２．４％）よりも、ｐＨの値が大きくなっていること。
【００７８】
ｃ）粒度分布において粒径１０μｍを超える量が１％、粒径１μｍ未満量が０％であり、シリカ粒子の形状が球形であれば、シリカ置換率が６０％でも良好な浸透性を呈すること。
【００７９】
上記の点から、ｐＨの低下に寄与するファクターとして、シリカ粉末中のアルカリ成分を含む酸化物の合計含有量に加えて、多孔質であることも必要と思われる。
【００８０】
＊＊［シリカヒュームの含有量の変化と特性との関係］＊＊
種別ＳｉＦのシリカヒュームに関して、セメント系材料全体に対するシリカ粉末の含有量（シリカ置換率）を０％、２０％、３０％、４０％、５０％、６０％、７０％、８０％に変えて、セメント系材料またはグラウト材料の硬化状況、ｐＨおよび浸透性を調べた。その結果を表６に示す。
【００８１】
【表６】
2017022345.tif 000008
【００８２】
使用したシリカヒュームＳｉＦのアルカリ成分を含む酸化物の合計含有量は０．１％であり、平均粒径が１．８μｍ、粒度分布において粒径が１０μｍを超える量が０％、粒径が１μｍ未満の量が１２．３％である。
【００８３】
表６の結果から、以下の点を読み取ることができる。
【００８４】
ａ）シリカ置換率（シリカの含有量）がどの範囲であっても、ｐＨの値が１１を超えること。
【００８５】
ｂ）シリカ置換率が２０％以上になると、浸透性が劣るようになること。
【００８６】
上記の点から、シリカヒュームを用いた場合には、ｐＨの低下が困難と思われる。その原因は、シリカヒュームはＳｉＯ２純度が高く、アルカリ成分を含む酸化物の合計含有量が非常に少ないにも拘わらず、多孔質ではないため、水酸化カルシウムとの反応性があまり良くないためと思われる。係る観点から見ても、多孔質のシリカ粉末を用いることが、セメント系材料またはグラウト材料の硬化後の早期のｐＨ低下に必要と思われる。
【００８７】
また、シリカヒュームを用いた場合に浸透性が劣るようになるのは、１μｍ未満の粒子量が１２．３％と多すぎるために、分散が不十分で懸濁液の移動途中に超微細粒子の凝集が生じるためと思われる。
【００８８】
＊＊［フライアッシュの含有量の変化と特性との関係］＊＊
種別ＦＡのフライアッシュに関して、セメント系材料全体に対するシリカ粉末の含有量（シリカ置換率）を０％、２０％、３０％、４０％、５０％、６０％、７０％、８０％に変えて、セメント系材料またはグラウト材料の硬化状況、ｐＨおよび浸透性を調べた。その結果を表７に示す。
【００８９】
【表７】
2017022345.tif 000009
【００９０】
使用したフライアッシュＦＡのアルカリ成分を含む酸化物の合計含有量は４．１％であり、平均粒径が８．５μｍ、粒度分布において粒径が１０μｍを超える量が４４．１％、粒径が１μｍ未満の量が２．１％である。
【００９１】
表７の結果から、以下の点を読み取ることができる。
【００９２】
ａ）シリカ置換率（シリカの含有量）がどの範囲であっても、ｐＨの値が１２を超えること。
【００９３】
ｂ）シリカ置換率が２０％以上になると、浸透性が劣るようになること。
【００９４】
上記の点から、フライアッシュの場合、アルカリ成分を含む酸化物の合計含有量が４．１％と高く、ＳｉＯ２純度が低く、それに加えて多孔質ではないことが原因で、ｐＨの値が高くなっていると思われる。
【００９５】
また、フライアッシュを用いた場合に浸透性が劣るようになるのは、平均粒径が８．５μｍと大きく、また粒度分布において粒径が１０μｍを超える量が４４．１％と多いためと思われる。
【００９６】
＊＊［ベースセメントの種別を変えた場合の特性の変化］＊＊
クエン酸処理籾殻焼成灰ＨＳ１（アルカリ成分を含む酸化物の合計含有量が０．８％、平均粒径が４．３μｍ、粒度分布において１０μｍを超える量が１．３％、１μｍ未満の量が０．２％）を用い、ベースセメントの種別を変えて、硬化状況、ｐＨ、浸透性を調べた。シリカ置換率は、いずれも、５０％とした。その結果を表８に示す
【００９７】
【表８】
2017022345.tif 000010
【００９８】
表８の結果からわかるように、ベースセメントの種別を変えても、硬化状況、ｐＨ、浸透性はほとんど変化しなかった。
【００９９】
＊＊［シリカ粉末の粒径と特性との関係］＊＊
クエン酸処理籾殻焼成灰ＨＳ１，ＨＳ２，ＨＳ３（アルカリ成分を含む酸化物の合計含有量は０．８％）を用い、粒径分布の相違によって、硬化状況、ｐＨ、浸透性がどのように変化するのかを調査した。
【０１００】
ＨＳ１の平均粒径は４．３μｍ、粒度分布において１０μｍを超える量は１．３％、１μｍ未満の量は０．２％である。
【０１０１】
ＨＳ２の平均粒径は６．３μｍ、１０μｍを超える量は１９．７％、１μｍ未満の量は０％である。
【０１０２】
ＨＳ３の平均粒径は２．２μｍ、１０μｍを超える量は０％、１μｍ未満の量は８．６％である。
【０１０３】
結果を表９に示す。
【０１０４】
【表９】
2017022345.tif 000011
【０１０５】
表９の結果から、以下の点を読み取ることができる。
【０１０６】
ａ）平均粒径が最も大きく、かつ粒度分布において１０μｍを超える量が最も多いＨＳ２のみが、ｐＨの値が１１を超えていること。
【０１０７】
ｂ）浸透性が良好なのは、ＨＳ１のみであり、ＨＳ２およびＨＳ３の浸透性は劣ること。
【０１０８】
上記の点から、平均粒径が大きすぎたり、大きな粒径のものが多く含まれていると、比表面積が小さくなり、その結果、反応性が劣って、ｐＨの低下促進機能が劣るようになると思われる。
【０１０９】
また、平均粒径が大きすぎたり、大きな粒径のものが多く含まれていると、浸透性が劣り、また、平均粒径が小さすぎたりすると、超微細粒子の凝集が起こり、浸透性が劣るようになると思われる。
【０１１０】
表９の結果および既述の表の結果から、良好な浸透性を得るための好ましい平均粒径、粒度分布を検討する。
【０１１１】
まず、シリカ粉末の平均粒径に注目すると、浸透性が劣るのは、平均粒径８．５μｍのフライアッシュ、平均粒径２．２μｍのクエン酸処理籾殻焼成灰ＨＳ３、平均粒径１．８μｍのシリカヒュームである。クエン酸処理籾殻焼成灰ＨＳ２の平均粒径が６．３μｍであるが、浸透性が劣る原因は、粒度分布において１０μｍを超える量が１９．７％であったためと思われる。このような観点から、好ましい平均粒径の範囲は３μｍ〜７μｍであり、より好ましくは３．５μｍ〜６．５μｍである。
【０１１２】
粒度分布において粒径１０μｍを超える量が１９．７％のクエン酸処理籾殻焼成灰ＨＳ２の浸透性が劣る。したがって、粒径１０μｍを超える量を１５％以下にすることが必要と思われる。より好ましくは、１０％以下である。
【０１１３】
粒度分布において粒径１μｍ未満の量が８．６％であるクエン酸処理籾殻焼成灰ＨＳ３の浸透性が劣る。したがって、粒径１μｍ未満の量を６％以下にすることが必要と思われる。より好ましくは、２％以下である。
【０１１４】
＊＊［グラウト材料粉末の好ましい粒径および粒度分布］＊＊
表１に示すように、各種実験をするに際して使用したベースセメントの粒径および粒度分布は、以下の通りであった。
【０１１５】
平均粒径：４．２μｍ〜４．３μｍ
粒度分布において粒径が１０μｍを超える量：１．５％〜３．５％
粒度分布において粒径が１μｍ未満の量：０．２％〜０．６％
ベースセメントが上記の粒径および粒度分布を有しているのであれば、浸透性の点で全く問題がないと思われる。グラウト材料として使用される場合を意図するのであれば、ベースセメントおよびシリカ粉末を混合したグラウト材料粉末の粒径および粒度分布は、シリカ粉末と同様に以下の条件を満たすようにするのが望ましい。
【０１１６】
平均粒径：３μｍ〜７μｍ
粒度分布において粒径が１０μｍを超える量：１５％以下
粒度分布において粒径が１μｍ未満の量：６％以下
＊＊［クエン酸処理籾殻焼成灰と硅砂との比較］＊＊
クエン酸処理籾殻焼成灰ＨＳ１を用いたセメント系材料と硅砂ＱＳを用いたセメント系材料とを、硬化状況、ｐＨ、浸透性において比較した。シリカ置換率は５０％とした。その結果を表１０に示す。
【０１１７】
【表１０】
2017022345.tif 000012
【０１１８】
クエン酸処理籾殻焼成灰ＨＳ１は、硬化状況、ｐＨ、浸透性の全ての項目において良好な結果を示した。硅砂ＱＳは、硬化状況、浸透性の項目では良好な結果を示したが、ｐＨの値が１２を超えている。この理由は、硅砂が非多孔質かつ結晶質であること、およびアルカリ成分を含む酸化物の合計含有量が３．７％と高いことが原因と考えられる。
【０１１９】
硅砂ＱＳの浸透性が良好なのは、平均粒径が４．１μｍ、粒度分布において１０μｍを超える量が１．７％、１μｍ未満の量が０％と、適正な粒度分布をしているからと思われる。
【０１２０】
＊＊［シリカ粉末の種別と圧縮強度との関係］＊＊
シリカ粉末の種別を変えて、材齢３日、７日、１４日の圧縮強度を調査した。使用したシリカ粉末はクエン酸処理籾殻焼成灰ＨＳ１、シリカヒュームＳｉＦ、フライアッシュである。シリカ置換率は５０％とした。
【０１２１】
圧縮強度の測定は、以下のようにして行った。水セメント比６５％、セメント：砂比が１：２のモルタルを４×４×１６ｃｍの型枠に成形し、２０℃、９０％相対湿度の条件で２４時間養生した後、脱型し、所定の材齢まで２０℃水中で養生し、ＪＩＳ  Ｒ  ５２０１に準じて圧縮強度を測定した。
【０１２２】
結果を表１１に示す。
【０１２３】
【表１１】
2017022345.tif 000013
【０１２４】
材齢３日の初期強度は、シリカヒュームＳｉＦおよびフライアッシュＦＡに比べて、クエン酸処理籾殻焼成灰ＨＳ１を用いたものが際立って大きい。その差は、材齢７日になるとやや狭まるが、依然として、クエン酸処理籾殻焼成灰ＨＳ１を用いたものの方が高強度となっている。材齢１４日以降になると、それらの差はほとんどなくなる。
【０１２５】
この結果から、シリカヒュームやフライアッシュを含む材料は初期強度特性に劣ることが認められる。クエン酸処理籾殻焼成灰を用いた材料は、初期強度特性に優れることも認められる。
【０１２６】
＊＊［シリカ粉末中のアルカリ成分を含む酸化物の合計含有量の適正値］＊＊
籾殻焼成灰中のアルカリ成分を含む酸化物の合計含有量と材齢１４日のｐＨ値との関係を調査した。その結果を図１に示す。
【０１２７】
ベースセメントがＣ４の場合、アルカリ成分を含む酸化物の合計含有量が０．７７％、２．３５％、３．４０％、４．１４％のとき、それぞれ、ｐＨの値は１０．５、１１．２、１１．４、１１．７となっている。ベースセメントがＣ１の場合、アルカリ成分を含む酸化物の合計含有量が０．７７％、２．３５％、４．１４％のとき、それぞれ、ｐＨの値は１０．７、１０．８、１１．０となっている。この図から、材齢１４日のｐＨの値を１１未満にするには、アルカリ成分を含む酸化物の合計含有量を４．１％以下にするのが望ましいと認められる。より好ましくは３．０％以下、さらに好ましくは２．０％以下、さらに好ましくは１．６％以下である。
【０１２８】
以上、この発明を実施形態に基づいて説明したが、この発明は実施形態に限定されるものではなく、特許請求の範囲に記載の発明と同一の範囲または均等の範囲内で種々の修正や変更が可能である。
【産業上の利用可能性】
【０１２９】
この発明は、放射性廃棄物処分場用のセメント系材料およびグラウト材料として、有利に利用され得る。
【図１】
2017022345.tif 000014
【国際調査報告】
2017022345.tif 000015
2017022345.tif 000016
2017022345.tif 000017
2017022345.tif 000018